(57)【要約】【課題】入力特性、安全性及び保存耐久性をバランスよく満たすことができる非水電解質二次電池を提供する。【解決手段】正極１０と負極２０とをセパレータ３０を介して捲回して構成される捲回電極体５５と、正極１０と負極２０との間に介在する電解液と、を備え、負極２０の表面には負極活物質を含む負極合剤層２２が形成され、負極活物質の平均粒子径が５μｍ以上かつ２０μｍ以下であって、粒子径が３μｍ以下の負極活物質の累積頻度である微粉量が１０％以上かつ５０％以下であるリチウムイオン二次電池１００であって、電解液には、０．１Ｍ以上かつ０．４Ｍ以下のオキサラトボレート型化合物と０．０６Ｍ以上のジフルオロリン酸化合物とが含まれる。【選択図】図１
2014011072.tif 000002
【特許請求の範囲】
【請求項１】
正極と負極とをセパレータを介して捲回して構成される捲回電極体と、前記正極と前記負極との間に介在する電解液と、を備え、前記負極の表面には負極活物質を含む負極合剤層が形成され、前記負極活物質の平均粒子径が５μｍ以上かつ２０μｍ以下であって、粒子径が３μｍ以下の前記負極活物質の累積頻度である微粉量が１０％以上かつ５０％以下である非水電解質二次電池であって、
前記電解液には、０．１Ｍ以上かつ０．４Ｍ以下のオキサラトボレート型化合物と０．０６Ｍ以上のジフルオロリン酸化合物とが含まれる、
非水電解質二次電池。
【請求項２】
正極と負極とをセパレータを介して捲回して構成される捲回電極体と、前記正極と前記負極との間に介在する電解液と、を備え、前記負極の表面には負極活物質を含む負極合剤層が形成され、前記負極活物質の平均粒子径が５μｍ以上かつ２０μｍ以下であって、粒子径が３μｍ以下の前記負極活物質の累積頻度である微粉量が１０％以上かつ５０％以下である非水電解質二次電池の製造方法であって、
前記電解液に、０．１Ｍ以上かつ０．４Ｍ以下のオキサラトボレート型化合物と０．０６Ｍ以上のジフルオロリン酸化合物とを添加する、
非水電解質二次電池の製造方法。
【発明の詳細な説明】
【技術分野】
【０００１】
本発明は、非水電解質二次電池及び非水電解質二次電池の製造方法の技術に関する。
【背景技術】
【０００２】
非水電解質二次電池は、例えばリチウムイオン二次電池が良く知られている。リチウムイオン二次電池は、近年、ハイブリッド自動車や電気自動車等の車両搭載用電源、あるいは、パソコン及び携帯端末その他の電気製品等に搭載される電源として重要性が高まっている。
【０００３】
リチウムイオン二次電池等の非水電解質二次電池では、正極と負極との間に介在するように電池ケース内部に電解液が充填されている。電解液とは、電解質であるＬｉＰＦ６などのリチウム塩を、エチレンカーボネート（ＥＣ）等の溶媒に溶解させて作成した電気伝導性を有する溶液である。
【０００４】
ところで、リチウムイオン二次電池等の非水電解質二次電池では、充電の際に非水電解質や溶媒の一部が分解され、被膜（Ｓｏｌｉｄ  Ｅｌｅｃｔｒｏｌｙｔｅ  Ｉｎｔｅｒｐｈａｓｅ膜；以下「ＳＥＩ膜」ともいう）が負極活物質の表面に生成する。このようなＳＥＩ膜は、充放電を繰り返すことによって、過剰に形成し皮膜厚みが増大する。これにより、負極の抵抗が高くなって電池性能が低下する。
【０００５】
このような課題を解決する手段として各種添加剤が知られている。特許文献１、２にはオキサラトボレート型の化合物（例えば、リチウムビス（オキサラト）ボレート）を含む非水電解質が記載されている。
【０００６】
オキサラトボレート型の化合物は二次電池の初期充電時に分解して負極活物質上にＳＥＩ被膜を形成する。この皮膜は充放電に伴い皮膜厚みが成長し難く、上記ＳＥＩ皮膜の過剰な成長を抑制し、負極抵抗が高くなるのを抑制する。
【０００７】
しかし、オキサラトボレート型の化合物により形成されるＳＥＩ皮膜は、それ自体の抵抗が高く、該化合物を含まないＳＥＩ皮膜より初期の負極抵抗、すなわち上記電池における初期の入力抵抗が増大する問題があった。
【０００８】
一方、リチウムイオン二次電池等の非水電解質二次電池では負極活物質として天然黒鉛、人造黒鉛、黒鉛化メソフェーズカーボン粒子、黒鉛化メソフェーズカーボン繊維などが用いられている。
【０００９】
上記、炭素材料は、粒子径を大きくすることで初期効率が向上するものの、合剤層の導電性が悪化し、特にハイブリッド自動車等の用途にリチウムイオン二次電池を用いる場合、車両性能を満足するための入力特性を確保することができないという課題があった。また粒子径を小さくすると反応面積が増大し入力特性は向上するものの、電解液との反応が過剰となり、サイクル特性が悪化するという課題があった。
【００１０】
上記課題を解決するため、特許文献３には所定の粒子径及びＢＥＴ比表面積を持つ大粒子炭素材料及び小粒子炭素材料を所定の割合で混合することにより、負極極板の充填性が向上し、且つ初期効率及びサイクル特性に優れた負極極板を作製できることが開示されている。
【００１１】
しかし、大粒径及び、小粒径炭素材料を混合することで、入力特性が改善した負極極板を作製できるものの、小粒径炭素材料を単独で用いた負極極板より、反応面積は減少するため、ハイブリッド自動車に必要な入力特性を満たすことは出来なかった。また小粒径炭素材料を用いることで電解液との反応が過剰となり、過充電時の発熱反応が増大することも分かった。
【先行技術文献】
【特許文献】
【００１２】
【特許文献１】特開２０１１−３４８９３号公報
【特許文献２】特開２００７−１６５１２５号公報
【特許文献３】特開２０１０−１７６９７３号公報
【発明の概要】
【発明が解決しようとする課題】
【００１３】
本発明の解決しようとする課題は、入力特性、保存耐久性及び安全性をバランスよく満たすことができる非水電解質二次電池及び非水電解質二次電池の製造方法を提供することである。
【課題を解決するための手段】
【００１４】
本発明の解決しようとする課題は以上の如くであり、次にこの課題を解決するための手段を説明する。
【００１５】
即ち、請求項１においては、正極と負極とをセパレータを介して捲回して構成される捲回電極体と、前記正極と前記負極との間に介在する電解液と、を備え、前記負極の表面には負極活物質を含む負極合剤層が形成され、前記負極活物質の平均粒子径が５μｍ以上かつ２０μｍ以下であって、粒子径が３μｍ以下の前記負極活物質の累積頻度である微粉量が１０％以上かつ５０％以下である非水電解質二次電池であって、前記電解液には、０．１Ｍ以上かつ０．４Ｍ以下のオキサラトボレート型化合物と０．０６Ｍ以上のジフルオロリン酸化合物とが含まれるものである。
【００１６】
請求項２においては、正極と負極とをセパレータを介して捲回して構成される捲回電極体と、前記正極と前記負極との間に介在する電解液と、を備え、前記負極の表面には負極活物質を含む負極合剤層が形成され、前記負極活物質の平均粒子径が５μｍ以上かつ２０μｍ以下であって、粒子径が３μｍ以下の前記負極活物質の累積頻度である微粉量が１０％以上かつ５０％以下である非水電解質二次電池の製造方法であって、前記電解液に、０．１Ｍ以上かつ０．４Ｍ以下のオキサラトボレート型化合物と０．０６Ｍ以上のジフルオロリン酸化合物とを添加するものである。
【発明の効果】
【００１７】
本発明の非水電解質二次電池及び非水電解質二次電池の製造方法によれば、入力特性、保存耐久性及び過充電時の発熱反応を抑制させた非水電解質二次電池をバランスよく満たすことができる。
【図面の簡単な説明】
【００１８】
【図１】リチウムイオン二次電池の全体的な構成を示した模式図。
【図２】電極体を示した断面模式図。
【図３】微粉量を示したグラフ図。
【図４】微粉量及びＬｉＢＯＢ量による特性を示したグラフ図。
【図５】Ｐ１量の特性を示したグラフ図。
【発明を実施するための形態】
【００１９】
図１を用いて、本実施形態にかかる非水電解質二次電池であるリチウムイオン二次電池１００の構成について説明する。
なお、図１では、説明を分かり易くするため、電池ケース４０と、捲回電極体５５と、蓋体６０と、を分離して模式的に表している。
【００２０】
リチウムイオン二次電池１００は、本発明の非水電解質二次電池に係る実施形態である。リチウムイオン二次電池１００は、電池ケース４０と、捲回電極体５５と、蓋体６０と、を具備している。
【００２１】
電池ケース４０は、上面が開口された略直方体の箱体として構成されている。電池ケース４０の開口された上面は、蓋体６０によって封口される。また、電池ケース４０の内部には、電解液とともに捲回電極体５５が収容される。
【００２２】
捲回電極体５５は、負極２０と正極１０との間にセパレータ３０が介在するように、負極２０と正極１０とセパレータ３０とを積層した電極体５０（図２参照）を捲回し、さらに偏平させたものである。
【００２３】
捲回電極体５５は、捲回電極体５５の軸方向と蓋体６０による電池ケース４０の開口部の封口方向とが直交するように電池ケース４０に収容される。
【００２４】
捲回電極体５５の軸方向一側の端部には、正極集電体５１（後述する集電箔１１のみが捲かれたもの）が露出している。一方、捲回電極体５５の軸方向他側の端部には、負極集電体５２（後述する集電箔２１のみが捲かれたもの）が露出している。
【００２５】
蓋体６０は、電池ケース４０の上面を封口するものである。より詳しくは、蓋体６０は、電池ケース４０の上面にレーザ溶接によって接合されることで、電池ケース４０の上面を封口するものである。すなわち、リチウムイオン二次電池１００においては、電池ケース４０の開口部に蓋体６０をレーザ溶接により接合することで、電池ケース４０の開口部が封口される。
【００２６】
蓋体６０の上面には、正極集電端子６１と、負極集電端子６２と、が設けられている。正極集電端子６１には、下方に延設される脚部７１が形成されている。同様に、負極集電端子６２には、下方に延設される脚部７２が形成されている。
【００２７】
蓋体６０の上面には注液孔６３が設けられており、捲回電極体５５が正極集電端子６１及び負極集電端子６２を備えた蓋体６０と接合された状態で電池ケース４０に収容され、蓋体６０と電池ケース４０の上面とをレーザ溶接によって接合した後、注液孔６３から電解液を注入することで電池が完成する。
【００２８】
図２を用いて、電極体５０について説明する。
なお、図２では、電極体５０の一部を断面視にて模式的に表している。
【００２９】
電極体５０は、負極２０と正極１０との間にセパレータ３０が介在するように、負極２０と正極１０とセパレータ３０とを積層したものである。
【００３０】
［正極活物質］
正極１０にはリチウムを挿入脱離する正極活物質が含まれる。正極活物質としては、典型的には層状の結晶構造（典型的には、六方晶系に属する層状岩塩型構造）を有するリチウム遷移金属複合酸化物（ＬｉＮｉＯ２、ＬｉＣｏＯ２、ＬｉＮｉＣｏＭｎＯ２等。一部Ｗ、Ｃｒ、Ｍｏ、Ｚｒ、Ｍｇ、Ｃａ、Ｎａ、Ｆｅ、Ｚｎ、Ｓｉ、Ｓｎ、Ａｌ等の添加元素を含んでもよい）やスピネル型の結晶構造を有するリチウム遷移金属複合酸化物（ＬｉＭｎ２Ｏ４、ＬｉＮｉＭｎ２Ｏ４等）、オリビン型構造の結晶構造を有するリチウム遷移金属複合酸化物（ＬｉＦｅＰＯ４等）が挙げられる。
【００３１】
［正極合剤］
正極１０には、正極活物質の他、必要に応じて導電材、結着材（バインダ）等の添加材が含有される。導電材としては、カーボン粉末（黒鉛粉末、カーボンブラック：アセチレンブラック、ファーネスブラック、ケッチェンブラック、グラファイト粉末等）、導電性炭素繊維等の導電性物質を１種単独で、または２種以上の混合物として含ませることができる。
【００３２】
結着材としては各種のポリマー材料が挙げられる。例えば、分散媒として水を主体とする溶媒を用いる場合には、水に溶解または分散するポリマー材料を好ましく採用し得る。水溶性または水分散性のポリマー材料としては、カルボキシメチルセルロース（ＣＭＣ）等のセルロース系ポリマー、ポリビニルアルコール（ＰＶＡ）、ポリテトラフルオロエチレン（ＰＴＦＥ）等のフッ素系樹脂、酢酸ビニル重合体、スチレンブタジエンゴム（ＳＢＲ）等のゴム類、が挙げられる。分散媒としてＮ−メチル−２−ピロリドン（ＮＭＰ）等の有機溶媒系を主体とする溶媒を用いる場合には、ポリフッ化ビニリデン（ＰＶＤＦ）やポリエチレンオキサイド（ＰＥＯ）等のポリアルキレンオキサイド；等のポリマー材料を用いることができる。前述の結着材は、２種以上を組み合わせて用いてもよく、増粘材その他の添加材としても使用され得る。
【００３３】
正極合剤層中の正極活物質、導電材、結着材等の各構成成分割合は、正極集電体への合剤層保持や電池性能の観点から決定されるものである。典型的には、正極活物質は例えば７５〜９５ｗｔ％、導電材は３〜１８ｗｔ％、結着材は２〜７ｗｔ％程度であることが好ましい。
【００３４】
［正極の作製方法］
まず、正極活物質、導電材、結着材等を適当な溶媒と共に混合してペーストを調製する。この混合調整は、例えばプラネタリーミキサー、ホモディスパー、クレアミックス、フィルミックス等の混練機を用いて行うことができる。
【００３５】
こうして調製した上記ペーストをスリットコーター、ダイコーター、グラビアコーター、コンマコーター等の塗工装置により正極集電体に塗工、乾燥により溶媒を揮発させた後、圧縮（プレス）する。以上の工程により正極合剤層が正極集電体上に形成された正極が得られる。
【００３６】
正極集電体上への正極合剤層の単位面積当たりの目付量（ｍｇ／ｃｍ２）は、ハイブリッド自動車等の高出力用途においてはエネルギーだけでなく合剤層中の電子伝導性やリチウムイオン拡散性の観点から、正極集電体の片面当たり６ｍｇ／ｃｍ２〜２０ｍｇ／ｃｍ２とすることが好ましい。正極合剤層の密度についても同様の理由から、１．７ｇ／ｃｍ３〜２．８ｇ／ｃｍ３とすることが好ましい。
【００３７】
正極集電体には、導電性の良好な金属からなる導電性部材が好ましく用いられ、アルミニウムまたはアルミニウムを主成分とする合金を用いることができる。正極集電体の形状、厚みについて特に制限はなく、シート状、箔状、メッシュ状等の形状で厚みは例えば１０μｍ〜３０μｍとすることができる。
【００３８】
［負極活物質］
負極２０にはリチウムを挿入脱離する負極活物質が含まれる。負極活物質としては、チタン酸リチウム等の酸化物、ケイ素材料、スズ材料等の単体、合金、化合物、上記材料を併用した複合剤料等種々挙げられるが、コスト、生産性、エネルギー密度、長期信頼性の各観点を総合すると黒鉛を主成分とする炭素材料活物質が最も好ましい。中でもハイブリッド自動車等の高出力用途においては、リチウムの挿入脱離性を向上させ得る、黒鉛を各とした粒子の表面を非晶質炭素で被覆した複合剤料がより好適である。また、難黒鉛性非晶質炭素、易黒鉛性非晶質炭素等の黒鉛以外の炭素材料を混合してもよい。
【００３９】
上記黒鉛の中で例えば球形化天然黒鉛を用いることができる。球形化処理は通常、機械的な処理により鱗片状黒鉛粒子等の黒鉛結晶ベーサル面（ＡＢ面）に平行方向に応力を加え、鱗片状黒鉛の黒鉛結晶ベーサル面は同心円状、あるいは折り畳まれた状態で褶曲構造をとりながら球形化される。球形化黒鉛は鱗片状黒鉛等と比較して表面積は小さく，かつ球形化黒鉛粒子外表面は主に黒鉛結晶ベーサル面で覆われ，電気化学的に活性なエッジ面が外表面に露出し難いことから電解液の分解には不活性となっている。そのため球形化黒鉛粒子の初期効率は鱗片状黒鉛或いは紡錘状黒鉛に比較して高い。
【００４０】
上記の球形化天然黒鉛にコークス、ピッチ、熱硬化性樹脂等を添加し、熱処理を施すことで黒鉛化処理を加えることが出来る。上記の黒鉛化処理物を粉砕・磨砕し、篩分け及び分級を行い、目的の粒度を得ることができる。分級は、風力分級、湿式分級、比重分級等の方法で行うことができ、風力分級機の使用が好ましい。この場合、風量と風速を制御することで、目的の粒度分布及を調整することができる。  
負極活物質の平均粒径は、５μｍ〜２０μｍの範囲にあることが好ましい。
負極活物質のＢＥＴ比表面積は、例えば１．０〜１０．０ｍ２／ｇより好ましくは３．０〜６．０ｍ２／ｇの範囲にあることが好ましい。
【００４１】
［負極合剤］
負極２０には、負極活物質の他、増粘材、結着材等の添加材が含有される。
増粘材、結着材としては各種のポリマー材料が挙げられる。例えば、分散媒として水を主体とする溶媒を用いる場合には、水に溶解または分散するポリマー材料を好ましく採用し得る。水溶性または水分散性のポリマー材料としては、カルボキシメチルセルロース（ＣＭＣ）等のセルロース系ポリマー、ポリビニルアルコール（ＰＶＡ）、ポリテトラフルオロエチレン（ＰＴＦＥ）等のフッ素系樹脂、酢酸ビニル重合体、スチレンブタジエンゴム（ＳＢＲ）等のゴム類、が挙げられる。分散媒としてＮ−メチル−２−ピロリドン（ＮＭＰ）等の有機溶媒系を主体とする溶媒を用いる場合には、ポリフッ化ビニリデン（ＰＶＤＦ）やポリエチレンオキサイド（ＰＥＯ）等のポリアルキレンオキサイド；等のポリマー材料を用いることができる。前述の結着材は、２種以上を組み合わせて用いてもよく、増粘材その他の添加材としても使用され得る。
【００４２】
負極合剤層中の負極活物質、増粘材、結着材等の各構成成分割合は、負極集電体への合剤層保持や電池性能の観点から決定されるものである。典型的には、負極活物質は例えば９０〜９９ｗｔ％、ｗｔ％、増粘材、結着材は１〜１０ｗｔ％程度であることが好ましい。
【００４３】
［負極の作製方法］
まず、負極活物質、増粘材、結着材等を適当な溶媒と共に混合してペーストを調製する。この混合調整は、例えばプラネタリーミキサー、ホモディスパー、クレアミックス、フィルミックス等の混練機を用いて行うことができる。
【００４４】
こうして調製した上記ペーストをスリットコーター、ダイコーター、グラビアコーター、コンマコーター等の塗工装置により負極集電体に塗工、乾燥により溶媒を揮発させた後、圧縮（プレス）する。以上の工程により負極合剤層が負極集電体上に形成された負極が得られる。
【００４５】
負極集電体上への負極合剤層の単位面積当たりの目付量（ｍｇ／ｃｍ２）は、ハイブリッド自動車等の高出力用途においてはエネルギーだけでなく合剤層中の電子伝導性やリチウムイオン拡散性の観点から、負極集電体の片面当たり３ｍｇ／ｃｍ２〜１０ｍｇ／ｃｍ２とすることが好ましい。正極合剤層の密度についても同様の理由から、１．０ｇ／ｃｍ３〜１．４ｇ／ｃｍ３とすることが好ましい。
【００４６】
負極集電体には、導電性の良好な金属からなる導電性部材が好ましく用いられ、銅または銅を主成分とする合金を用いることができる。負極集電体の形状、厚みについて特に制限はなく、シート状、箔状、メッシュ状等の形状で厚みは例えば５μｍ〜２０μｍとすることができる。
【００４７】
［セパレータ］
セパレータ３０は、正極合剤層と負極合剤層とを絶縁するとともに、通常使用時は電解質の移動を許容し、電池内部が異常現象により高温（例えば１３０℃以上）になった場合に電解質の移動を遮断する機構を備える。セパレータは多孔質樹脂層からなるものが挙げられ、樹脂層は例えばポリエチレン（ＰＥ）やポリプロピレン（ＰＰ）等のポリオレフィン系樹脂を好適に用いることができる。なかでも、ＰＰ、ＰＥ、ＰＰが順に積層された三層構造のセパレータが好ましい。
【００４８】
多孔質樹脂層は、例えば一軸延伸または二軸延伸することによって多孔質化することができる。なかでも、長手方向に一軸延伸する場合は幅方向の熱収縮が少ないため、上記捲回電極体を構成するセパレータの一要素として特に好適である。
【００４９】
セパレータの厚さは特に限定されるものではないが、例えば１０μｍ〜３０μｍ、典型的には１５μｍ〜２５μｍ程度が好ましい。セパレータの厚さが上記の範囲内であることにより、セパレータのイオン通過性がより良好となり、また、特に高温時収縮や溶融による破膜が生じにくくなる。
【００５０】
耐熱層は前記樹脂層の少なくとも片方の面に構成されるものであり、電池内部が高温になった際に樹脂層の収縮を抑制し、さらには樹脂層が破膜しても正極と負極との直接接触による短絡を抑制する。前記耐熱層は例えばアルミナ、ベーマイト、シリカ、チタニア、ジルコニア、カルシア、マグネシア等の無機酸化物や無機窒化物、炭酸塩、硫酸塩、フッ化物、共有結合性結晶等の無機フィラーを主成分として含む。なかでも、耐熱性、サイクル特性に優れるという理由から、アルミナ、ベーマイト、シリカ、チタニア、ジルコニア、カルシア、マグネシアが好ましく、ベーマイト、アルミナが特に好ましい。
【００５１】
無機フィラーの形状は特に限定するものではないが、樹脂層破膜時の正負極短絡を抑制するという観点から板状（フレーク状）の粒子であることが好ましい。無機フィラーの平均粒径は特に限定されないが、膜表面の平滑性や入出力性能、高温時機能確保の観点から０．１μｍ〜５μｍとするのが適当である。
【００５２】
セパレータ樹脂層への耐熱層保持の観点から、耐熱層には結着材等の添加材を含有することが好ましい。耐熱層は、一般的には無機フィラーや添加材を溶媒に分散させてペーストを作製し、樹脂層上へ塗工・乾燥することで形成する。分散溶媒としては、水形容媒、有機溶媒等得に限定されるものではないが、コストや取り扱い性を考慮すると、水系溶媒を使用することが好ましい。水系を主成分とする溶媒を用いる際の添加材としては、水系の溶媒に分散または溶解するポリマーを用いることができる。例えば、スチレンブタジエンゴム（ＳＢＲ）、ポリエチレン（ＰＥ）等のポリオレフィン系樹脂、カルボキシメチルセルロース（ＣＭＣ）等のセルロース系ポリマー、ポリビニルアルコール（ＰＶＡ）等のフッ素系樹脂、ポリエチレンオキサイド（ＰＥＯ）等のポリアルキレンオキサイド、等を用いることができる。また、アクリル酸、メタクリル酸、アクリルアミド、メタクリルアミド、２−ヒドロキシエチルアクリレート、２−ヒドロキシエチルメタクリレート、メチルメタクリレート、２−エチルヘキシルアクリレート、ブチルアクリレート等のモノマーを１種類で重合した単独重合体等のアクリル系樹脂が挙げられる。前記添加材は前記モノマーの２種以上を重合した共重合体であってもよい。さらに、前記単独重合体および共重合体の２種類以上を混合したものであってもよい。
【００５３】
耐熱層全体に占めるフィラーの割合は特に限定されないが、高温時機能確保の観点から９０質量％以上、典型的には９５質量％以上であることが好ましい。
【００５４】
耐熱層の形成方法については、例えば以下の方法によって形成することができる。まず、上述したフィラー、添加材を分散溶媒中に分散させ、ペーストを作製する。ペースト作製は、ディスパーミル、クレアミックス、フィルミックス、ボールミル、ホモディスパー、超音波分散機等の混練機が使用可能である。得られたペーストを樹脂層表面にグラビアコーター、スリットコーター、ダイコーター、コンマコーター、ディップコート等の塗工装置で塗工、乾燥することで耐熱層を形成する。上記乾燥時乾燥温度については、セパレータの収縮が発生する温度以下、例えば１１０℃以下であることが好ましい。
【００５５】
［非水電解液］
リチウム二次電池に注入される非水電解液を構成する非水溶媒と電解質塩は、従来からリチウム二次電池に用いられるものを特に限定なく使用することができる。上記非水溶媒としては、例えばエチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）、１，２−ジメトキシエタン、１，２−ジエトキシエタン、テトラヒドロフラン、２−メチルテトラヒドロフラン、ジオキサン、１，３−ジオキソラン、ジエチレングリコールジメチルエーテル、エチレングリコールジメチルエーテル、アセトニトリル、プロピオニトリル、ニトロメタン、Ｎ，Ｎ−ジメチルホルムアミド、ジメチルスルホキシド、スルホラン、γ−ブチロラクトンが挙げられ、これらは１種を単独でまたは２種以上を混合して用いることができる。なかでも、エチレンカーボネート（ＥＣ）、ジメチルカーボネート（ＤＭＣ）およびエチルメチルカーボネート（ＥＭＣ）の混合溶媒が好ましい。
【００５６】
また、上記電解質塩としては、例えばＬｉＰＦ６、ＬｉＢＦ４、ＬｉＣｌＯ４、ＬｉＡｓＦ６、ＬｉＣＦ３ＳＯ３、ＬｉＣ４Ｆ９ＳＯ３、ＬｉＮ（ＣＦ３ＳＯ２）２、ＬｉＣ（ＣＦ３ＳＯ２）３、ＬｉＩ等のリチウム化合物（リチウム塩）の１種または２種以上を用いることができる。なお、電解質塩の濃度は特に限定されないが、典型的には０．８ｍｏｌ／Ｌ〜１．５ｍｏｌ／Ｌとすることができる。
【００５７】
添加剤としてオキサラトボレート型化合物とジフルオロリン酸塩を含有する非水電解液を使用する。オキサラトボレート型化合物およびジフルオロリン酸塩の一部または全部が分解したものであってもよい。
【００５８】
［オキサラトボレート型化合物］
オキサラトボレート型化合物として、下記式（Ｉ）または（ＩＩ）で表される。
【化１】
2014011072.tif 000003
【化２】
2014011072.tif 000004
ここで、式（Ｉ）中のＲ１およびＲ２は、ハロゲン原子（例えば、Ｆ，Ｃｌ，Ｂｒ。好ましくはＦ）および炭素原子数１〜１０（好ましくは１〜３）のパーフルオロアルキル基から選択される。式（Ｉ）、（ＩＩ）中のＡ＋は、無機カチオンおよび有機カチオンのいずれでもよい。
オキサラトボレート型化合物として、上記式（ＩＩ）で表される化合物を好ましく用いることができる。なかでも好ましいオキサラトボレート型化合物として、式（ＩＩＩ）で表されるリチウムビス（オキサラト）ボレート（以下「ＬｉＢＯＢ」と表記）がより好ましい。
【化３】
2014011072.tif 000005
［ジフルオロリン酸塩］
ジフルオロリン酸塩は、ジフルオロリン酸アニオン（ＰＯ２Ｆ２−）を有する各種の塩であり得る。かかるジフルオロリン酸塩におけるカチオン（カウンターカチオン）は、無機カチオンおよび有機カチオンのいずれでもよい。無機カチオンの具体例としては、Ｌｉ、Ｎａ、Ｋ等のアルカリ金属のカチオン；Ｂｅ、Ｍｇ、Ｃａ等のアルカリ土類金属のカチオン；等が挙げられる。有機カチオンの具体例としては、テトラアルキルアンモニウム、トリアルキルアンモニウム等のアンモニウムカチオンが挙げられる。このようなジフルオロリン酸塩は、公知の方法により作成することができ、あるいは市販品の購入等により入手することができる。通常は、ジフルオロリン酸塩として、ジフルオロリン酸アニオンと無機カチオン（例えばアルカリ金属のカチオン）との塩を用いることが好ましい。ここに開示される技術におけるジフルオロリン酸塩の一好適例として、ジフルオロリン酸リチウム（ＬｉＰＯ２Ｆ２）が挙げられる。
【００５９】
このような構成を有するリチウム二次電池は入出力特性と過充電時における熱安定性の双方に優れるため、特にハイブリッド自動車（ＨＶ）、プラグインハイブリッド自動車（ＰＨＶ）、電気自動車（ＥＶ）、燃料電池自動車のような電動機を備える自動車の駆動モータ等の駆動源用の電源（典型的には複数直列接続してなる組電池）として好適に利用することができる。
【００６０】
［正極シートの作製］
硫酸Ｎｉと硫酸Ｃｏと硫酸Ｍｎ溶液の混合液を水酸化Ｎａにて中和し、Ｎｉ０．３４Ｃｏ０．３３Ｍｎ０．３３（ＯＨ）２を基本構成とする前駆体を作製した。得られた前駆体を炭酸Ｌｉと混合し、大気雰囲気中にて８００〜９５０℃にて５〜１５ｈｒで任意に焼成を実施し、Ｌｉ１．１４Ｎｉ０．３４Ｃｏ０．３３Ｍｎ０．３３Ｏ２を作製した。上記、正極活物質は粒径Ｄ５０が３〜８μｍであり、比表面積が０．５〜１．９ｍ２／ｇの範囲で調整した。
上記正極活物質と、ＡＢ（導電材）と、ＰＶＤＦ（結着材）とを、これらの材料の質量比が９０：８：２となるようにＮ−メチルピロリドン（ＮＭＰ）と混合して、スラリーを作製した。厚さ１５μｍのアルミニウム箔（正極集電体）の両面に塗付した。両面の塗付量が約１１．３ｍｇ／ｃｍ２（乾燥後、固形分基準）となるように調節した。上記組成物を乾燥させた後、圧延プレス機によりプレスして、正極活物質層の密度を１．８〜２．４ｇ／ｃｍ３に調整した。得られた電極をスリットし、長さ３０００ｍｍ、幅９８ｍｍの帯状の正極電極を作製した。
【００６１】
［負極シートの作製］
風力分級機を用いて天然黒鉛の粒度を調整し、異なる粒径の活物質を得た。得られた活物質をピッチと混合して（天然黒鉛粉末：ピッチの質量比９６：４）、Ｎ２雰囲気下において８００〜１３００℃で１０時間焼成した。上記工程により異なる微粉量と異なる表面積を持つ負極活物質を得た。この負極活物質とＳＢＲとＣＭＣとを、（重量比９７．０：１．５：１．５）をイオン交換水と混合しプラネタリーにてせん断を加え、スラリーを作製した。このスラリーを、厚さ１０μｍの銅箔の両面に塗付した。塗付量は、両面の塗付量が約７．０ｍｇ／ｃｍ２（乾燥後、固形分基準）となるように調節した。乾燥後、圧延プレス機によりプレスして、負極活物質層の密度を約０．９ｇ／ｃｍ３〜１．３ｇ／ｃｍ３に調整した。得られた電極をスリットし、長さ３２００ｍｍ、幅１０２ｍｍの帯状の負極電極を作製した。
【００６２】
［耐熱性セパレータの作製］
無機フィラーとしてのアルミナ粉末と、アクリル系バインダと、増粘剤としてのＣＭＣとを、Ａｌ２Ｏ３：バインダ：ＣＭＣの配合比が９８：１．３：０．７となるように、イオン交換水を溶媒として混練した。このスラリーを、厚さ２０μｍのポリエチレン製単層多孔質シートの片面に塗付し、７０℃で乾燥させて無機多孔質層を形成することにより耐熱性セパレータを得た。上記スラリーの塗付量（目付量）は、固形分基準で０．７ｍｇ／ｃｍ２となるように調整した。乾燥後の無機多孔質層の厚みは４μｍであった。
【００６３】
［電解液の調整］
非水電解液としてはエチレンカーボネート（ＥＣ）とエチルメチルカーボネート（ＥＭＣ）とジメチルカーボネート（ＤＭＣ）を３：３：４で混合し、１．１ｍｏｌ／ＬのＬｉＰＦ６を溶解させた。また、ジフルオロリン酸塩（ＬｉＰＯ２Ｆ２）とリチウムビスオキサレートボレート（ＬｉＢＯＢ）をそれぞれ溶解させた電解液を使用した。添加剤の混合比率は実施例に示す通りである。
【００６４】
［セルの作製］
上記正極シートおよび上記負極シートを、２枚の上記耐熱性セパレータを介して重ね合わせ、扁平形状の捲回電極体を作製した．この捲回電極体を、非水電解液とともに箱型の電池容器に密閉した。上記のように作製した電池セルに対し、初回充放電を実施後、セル評価を行った。
【００６５】
［粒度分布測定法］
フロー式粒子像分析装置（ｓｙｓｍｅｘ  ＦＰＩＡ−３０００）を用いて微粉量の測定を行った。分散条件はＲＯ水と界面活性剤（ナローアクティー）を用いて、攪拌速度３００ｒｐｍで行った。
【００６６】
［漏れ電流測定法］
セルを、ＳＯＣ３０％で調整し、−１０℃にて電流値４０Ａで充電を行い、セパレータ基材がシャットダウンした後の１０分後の最大電流値を測定した。
【００６７】
【表１】
2014011072.tif 000006
【００６８】
図３を用いて、微粉量Ｐについて説明する。
なお、図３は、横軸を負極活物質の粒子径Ｄとし、縦軸をある粒子径Ｄ以下の負極活物質量の、負極活物質の全体量に対する累積頻度として表している。
【００６９】
図３に示すように、負極活物質の粒子径Ｄは、１０μｍまでの間で不均一なバラつきを示している。ここで、粒子径Ｄが３μｍ以下の負極活物質を微粉と称し、粒子径Ｄが３μｍ以下の負極活物質の累積頻度を、微粉量Ｐと定義する。すなわち、微粉量Ｐが１５％であれば、粒子径Ｄが３μｍ以下の累積頻度が１５％ということになる。なお、本実施形態の負極活物質の粒子径Ｄについて、平均粒子径Ｄｍを５μｍ以上かつ２０μｍ以下としている。
【００７０】
図４を用いて、微粉量Ｐ及びＬｉＢＯＢ量Ｌの特性について説明する。
なお、図４（Ａ）は、横軸を負極活物質の微粉量Ｐとし、縦軸をリチウムイオン二次電池１００の入力特性を示す充電抵抗比Ｒとして、微粉量Ｐと入力特性との関係を表している。
【００７１】
微粉量Ｐと充電抵抗比Ｒとの関係は、電解液に含まれるＬｉＢＯＢ量が異なる複数のリチウムイオン二次電池１００について示している。具体的には、図４（Ａ）においては、ＬｉＢＯＢ量Ｌが０．４Ｍの濃度となるように添加されている場合と、０．１Ｍの濃度となるように添加されている場合とを示している。
【００７２】
なお、充電抵抗比Ｒとは、ある微粉量Ｐに対するリチウムイオン二次電池１００の充電抵抗値を１００としたときの、他の微粉量Ｐに対する充電抵抗の値を示すものであり、各微粉量Ｐに対する充電抵抗を無次元化したものである。
【００７３】
また、図４（Ｂ）は、横軸を負極活物質の微粉量Ｐとし、縦軸をリチウムイオン二次電池１００の保存耐久性を示す容量低下率Ｗとして、微粉量Ｐと容量低下率Ｗとの関係を表している。
【００７４】
なお、容量低下率Ｗとは、リチウムイオン二次電池を所定の条件で充電し、所定期間放置した後にどれくらい容量が低下したかを示す指標である。
【００７５】
微粉量Ｐと容量低下率Ｗとの関係は、電解液に含まれるＬｉＢＯＢ量が異なる複数のリチウムイオン二次電池１００について示している。具体的には、図４（Ｂ）においては、ＬｉＢＯＢ量Ｌが０．４Ｍの濃度となるように添加されている場合と、０．１Ｍの濃度となるように添加されている場合とを示している。
【００７６】
図４（Ａ）に示すように、負極活物質の微粉量Ｐと充電抵抗比Ｒとには相関があり、微粉量Ｐが多いほど充電抵抗比Ｒは小さくなることが分かっている。この理由としては、微粉が少ない負極では、負極合剤層２２における負極活物質間の隙間が大きいため導電性は低下し、微粉が多い負極では、比較的大きな粒子径Ｄを有する負極活物質間の隙間に微粉が入り込み導電性は上昇するからである。
【００７７】
このように、負極活物質の微粉量Ｐが多いほど充電抵抗比Ｒは小さくなり、リチウムイオン二次電池１００の入力特性を向上することができため、入力特性向上の観点からは微粉量Ｐが多いほうが好ましい。
【００７８】
しかし、図４（Ｂ）に示すように、負極活物質の微粉量Ｐと容量低下率Ｗとには相関があり、微粉量Ｐが大きいほど容量低下率Ｗが高くなることが分かっている。このように、負極活物質の微粉量Ｐが多いほど容量低下率Ｗが高くなるため、容量低下率Ｗ向上の観点からは、負極活物質の微粉量Ｐが多すぎるのは好ましくない。
【００７９】
一方、図４（Ｂ）に示すように、電解液のＬｉＢＯＢ量Ｌと容量低下率Ｗとには相関があり、ＬｉＢＯＢ量Ｌが大きいほど容量低下率Ｗは小さくなることが分かっている。このように、電解液に添加するＬｉＢＯＢ量Ｌを増加することにより、容量低下率Ｗを低下させることができるため、容量低下率Ｗ低下の観点からは、電解液のＬｉＢＯＢ量Ｌを増加させることが好ましい。
【００８０】
しかし、図４（Ａ）に示すように、電解液のＬｉＢＯＢ量Ｌと充電抵抗比Ｒとには相関があり、ＬｉＢＯＢ量Ｌが多いほど充電抵抗比Ｒは大きくなることが分かっている。このように、電解液に添加するＬｉＢＯＢ量Ｌを増加することにより、充電抵抗比Ｒが大きくなるため、入力特性向上の観点からはＬｉＢＯＢ量Ｌは少ない方が好ましい。
【００８１】
負極活物質の微粉量Ｐ及び電解液のＬｉＢＯＢ量Ｌは、このような特性を有するため、リチウムイオン二次電池１００の入力特性を示す充電抵抗比Ｒのクライテリア（基準を満たすための判定条件）をＲ１以下とし、リチウムイオン二次電池１００の保存耐久性を示す容量低下率ＷのクライテリアをＷ１以下としたときには、リチウムイオン二次電池１００の入力特性と保存耐久性との両方を満たすために、負極活物質の微粉量Ｐ及び電解液のＬｉＢＯＢ量Ｌは、次のような範囲の値に設定することが好ましい。
【００８２】
すなわち、微粉量Ｐを１０％以上かつ５０％以下に設定する。同様に、ＬｉＢＯＢ量Ｌを０．１Ｍ以上かつ０．４Ｍ以下の濃度に設定する。具体的には、リチウムイオン二次電池１００の初期工程において、電解液中の添加量として０．１Ｍ以上かつ０．４Ｍ以下のＬｉＢＯＢ量Ｌを添加する。
【００８３】
なお、１０％以上かつ５０％以下の微粉量Ｐである負極活物質については、Ｋｒガス吸着法によって測定される比表面積が２．０〜５．０ｍ２／ｇとなることが分かっている。なお、Ｋｒガス吸着法とは、紛体粒子の表面に占有面積の分かった分子（Ｋｒ）を吸着させ、その吸着量から試料紛体の比表面積を求める手法である。また、比表面積とは、単位質量の紛体中に含まれる全粒子の表面積の総和のことである。
【００８４】
図５を用いて、ジフルオロリン酸化合物（Ｐ１）の特性について説明する。
なお、図５は、微粉量Ｐが５０％である場合において、横軸をＰ１の量（Ｐ１の濃度）であるＰ１量Ｓとし、縦軸をリチウムイオン二次電池１００の安全性を示す漏れ電流Ｊとして、Ｐ１量Ｓと安全性との関係を表している。
【００８５】
図５に示すように、電解質のＰ１量Ｓと漏れ電流Ｊとには相関があることが分かっている。ここで、漏れ電流Ｊのクライテリア（基準を満たすための判定条件）をＪ１以下としたとき、Ｐ１量Ｓは、０．０６Ｍ以上であることが要求される。
【００８６】
以上を踏まえ、安全性のクライテリアを考慮して、本実施形態の電解液のＰ１量Ｓは、０．０６Ｍ以上とする。すなわち、リチウムイオン二次電池１００の初期工程において、電解液中の添加量として０．０６Ｍ以上の濃度のＰ１量Ｓを添加する。
【００８７】
リチウムイオン二次電池１００の効果について説明する。
リチウムイオン二次電池１００によれば、入力特性、保存耐久性及び安全性をバランスよく満たすことができる。
【００８８】
すなわち、負極活物質の微粉量Ｐと充電抵抗比Ｒとには相関があり、微粉量Ｐと容量低下率Ｗとには相関があることから、入力特性の指標である充電抵抗比Ｒと、保存耐久性の指標である容量低下率Ｗとのクライテリアを満足する微粉量Ｐを定義し、入力特性と保存耐久性とを両立することができる。
【００８９】
また、電解液の添加剤であるＬｉＢＯＢ量Ｌと充電抵抗比Ｒとには相関があり、ＬｉＢＯＢ量Ｌと容量低下率Ｗとには相関があることから、入力特性の指標である充電抵抗比Ｒと保存耐久性の指標である容量低下率Ｗとのクライテリアを満足するＬｉＢＯＢ量Ｌを定義し、入力特性と保存耐久性とを両立することができる。
【００９０】
さらに、電解液の添加剤であるＰ１量Ｓと漏れ電流Ｅとには相関があることから、安全性の指標である漏れ電流Ｅのクライテリアを満足するＰ１量Ｓを定義し、安全性を保障することができる。
【符号の説明】
【００９１】
１０      正極
１１      金属箔
１２      正極合剤層
２０      負極
２１      金属箔
２２      負極合剤層
３０      セパレータ
５５      捲回電極体
１００    リチウムイオン二次電池
【図１】
2014011072.tif 000007
【図２】
2014011072.tif 000008
【図３】
2014011072.tif 000009
【図４】
2014011072.tif 000010
【図５】
2014011072.tif 000011